(57)【要約】    （Ａ）ポリエステルウレタン樹脂と、（Ｂ）リン酸エステル化合物と、（Ｃ）脂肪族イソシアネート硬化剤とを含む、溶剤系接着剤組成物が開示される。溶剤系接着剤組成物を調製するための方法であって、ポリエステルウレタン樹脂を提供することと、リン酸エステル化合物を提供することと、ポリエステルウレタン樹脂とリン酸エステル化合物とを混合して樹脂混合物を形成することと、樹脂混合物を溶剤中で希釈して、希釈樹脂混合物の総重量に基づいて２５〜５５重量パーセントの塗布固形分を有する、希釈樹脂混合物を形成することと、脂肪族イソシアネート硬化剤を１００：１〜１００：１２の混合比（希釈前の樹脂混合物の重量部：脂肪族イソシアネート硬化剤の重量部）で用いて希釈樹脂混合物を硬化させることと、を含む、方法。溶剤系接着剤を含み、開示の方法に従って調製された積層体も、開示される。  【選択図】なし【特許請求の範囲】
【請求項１】
溶剤系接着剤組成物であって、
（Ａ）ポリエステルウレタン樹脂と、
（Ｂ）リン酸エステル化合物と、
（Ｃ）脂肪族イソシアネート硬化剤と、を含む、組成物。
【請求項２】
前記ポリエステルウレタン樹脂が、ポリエステルポリオールとイソシアネートとの反応生成物である、請求項１または後続請求項のいずれか一項に記載の溶剤系接着剤組成物。
【請求項３】
前記ポリエステルウレタン樹脂が、前記ポリエステルウレタン樹脂（Ａ）および前記リン酸エステル（Ｂ）の総重量の６５〜９９．５重量パーセントを占める、請求項１もしくは２または後続請求項のいずれか一項に記載の溶剤系接着剤組成物。
【請求項４】
前記ポリエステルウレタン樹脂が、前記ポリエステルウレタン樹脂（Ａ）および前記リン酸エステル（Ｂ）の総重量の９５〜９９重量パーセントを占める、請求項１〜３または後続請求項のいずれか一項に記載の溶剤系接着剤組成物。
【請求項５】
前記リン酸エステル化合物が、前記ポリエステルウレタン樹脂（Ａ）および前記リン酸エステル（Ｂ）の総重量の０．５〜３５重量パーセントを占める、請求項１〜４または後続請求項のいずれか一項に記載の溶剤系接着剤組成物。
【請求項６】
前記リン酸エステル化合物が、前記ポリエステルウレタン樹脂（Ａ）および前記リン酸エステル（Ｂ）の総重量の１〜５重量パーセントを占める、請求項１〜５または後続請求項のいずれか一項に記載の溶剤系接着剤組成物。
【請求項７】
前記リン酸エステル化合物が構造（Ｉ）を有し、
【化１】
2020521852.tif 000012
、
式中、Ｒ１が任意の有機基である、請求項１〜６または後続請求項のいずれか一項に記載の溶剤系接着剤組成物。
【請求項８】
Ｒ１が構造（ＩＩ）を有し、
【化２】
2020521852.tif 000013
、
式中、Ｒ１が構造（Ｉ）と同じである、請求項１〜７または後続請求項のいずれか一項に記載の溶剤系接着剤組成物。
【請求項９】
前記リン酸エステル化合物がウレタン結合を含む、請求項１〜８または後続請求項のいずれか一項に記載の溶剤系接着剤組成物。
【請求項１０】
溶剤をさらに含む、請求項１〜９または後続請求項のいずれか一項に記載の溶剤系接着剤組成物。
【請求項１１】
前記溶剤が、酢酸エチル、メチルエチルケトン、酢酸メチル、およびそれらの組み合わせからなる群から選択される、請求項１〜１０または後続請求項のいずれか一項に記載の溶剤系接着剤組成物。
【請求項１２】
溶剤系接着剤組成物を調製するための方法であって、
ポリエステルウレタン樹脂を提供することと、
リン酸エステル化合物を提供することと、
前記ポリエステルウレタン樹脂と前記リン酸エステル化合物とを混合して、樹脂混合物を形成することと、
前記樹脂混合物を溶剤中で希釈して、希釈樹脂混合物であって、前記希釈樹脂混合物の総重量に基づいて２５〜５５重量パーセントの塗布固形分を有する、希釈樹脂混合物を形成することと、
脂肪族イソシアネート硬化剤を１００：１〜１００：１２の混合比（希釈前の樹脂混合物の重量部：脂肪族イソシアネート硬化剤の重量部）で用いて前記希釈樹脂混合物を硬化させることと、を含む、方法。
【請求項１３】
前記希釈樹脂混合物が、前記希釈樹脂混合物の総重量に基づいて３５〜４０重量パーセントの塗布固形分を有する、請求項１〜１２または後続請求項のいずれか一項に記載の溶剤系接着剤組成物を調製するための方法。
【請求項１４】
前記混合比（希釈前の樹脂混合物の重量部：脂肪族イソシアネートの重量部）が１００：４〜１００：１０である、請求項１〜１３または後続請求項のいずれか一項に記載の溶剤系接着剤組成物を調製するための方法。
【請求項１５】
請求項１〜１４または後続請求項のいずれか一項に記載の接着剤組成物を含む、積層構造。
【請求項１６】
金属基材をさらに含む、請求項１〜１５または後続請求項のいずれか一項に記載の積層構造。
【請求項１７】
ポリオレフィン基材をさらに含む、請求項１〜１５または後続請求項のいずれか一項に記載の積層構造。
【発明の詳細な説明】
【技術分野】
【０００１】
関連出願の相互参照
本出願は、２０１７年５月３１日に出願された米国特許仮出願第６２／５１２，９９３号の利益を主張する。
【０００２】
本開示は、溶剤系接着剤組成物に関する。より具体的には、本開示は、例えば、高性能積層用接着剤用途で使用するための溶剤系接着剤組成物に関し、本組成物は、箔などの金属構造への改善された接着性、ならびに改善された耐熱性および耐薬品性を呈する。溶剤系接着剤組成物は、リン酸エステル化合物で変性されたポリエステルウレタン樹脂、および脂肪族イソシアネート硬化剤を含む。本開示はさらに、そのような溶剤系接着剤組成物を調製するための方法に関する。
【背景技術】
【０００３】
接着剤組成物は、多種多様な目的に有用である。例えば、いくつかの接着剤は、基材の層を一緒に接着することにより、２つ以上の基材層を含む積層構造を形成するために使用される。食品、医薬品、および産業用消耗品の包装用の積層フィルムの間に柔軟性の包装用積層用接着剤が適用される。積層用接着剤は、一般に、（１）溶剤系積層用接着剤、（２）無溶剤積層用接着剤、および（３）水性積層用接着剤、という３つのカテゴリーに分類できる。溶剤系カテゴリー内では、比較的良好な耐熱性、耐湿性、および耐薬品性を達成するために、溶剤系ポリウレタンが広く使用されている。
【発明の概要】
【発明が解決しようとする課題】
【０００４】
溶剤系接着剤組成物は、高性能積層用途（例えば、レトルト、ホットフィル、ボイルインバッグなど）に使用することができる。そのような用途に必要な高性能を達成するために、エポキシ化ビスフェノールＡを含むポリエステル系が一般的に使用される。ビスフェノールＡエポキシ樹脂の使用は、昨今、食品包装用のビスフェノールＡ系材料の認識されている安全性に関する規制および使用者の課題に直面している。
【０００５】
したがって、高性能用途、特に高性能用途に使用される積層構造における使用に好適なビスフェノールＡを含まない接着剤組成物が望ましい。
【０００６】
溶剤系接着剤組成物が本明細書で開示される。いくつかの実施形態では、溶剤系接着剤組成物は、（Ａ）ポリエステルウレタン樹脂および（Ｂ）リン酸エステル化合物を含む第１の部分と、（Ｃ）脂肪族イソシアネート硬化剤を含む第２の部分とを含む。第２の部分の脂肪族イソシアネート硬化剤（Ｃ）は、第１の部分の成分を架橋する。いくつかの実施形態では、リン酸エステル化合物は構造（Ｉ）を有し、
【化１】
2020521852.tif 000002
、
式中、Ｒ１は任意の有機基である。
【０００７】
溶剤系接着剤組成物を調製するための方法も開示される。本方法は、ポリエステルウレタン樹脂を提供することと、リン酸エステル化合物を提供することと、ポリエステルウレタン樹脂とリン酸エステル化合物とを混合して樹脂混合物を形成することと、樹脂混合物を溶剤中で希釈して、希釈樹脂混合物の総重量に基づいて２５〜５５重量パーセントの塗布固形分を有する、希釈樹脂混合物を形成することと、脂肪族イソシアネート硬化剤を１００：１〜１００：１２の混合比（希釈前の樹脂混合物の重量部：脂肪族イソシアネート硬化剤の重量部）で用いて希釈樹脂混合物を硬化させることと、を含む。
【０００８】
開示の接着剤組成物は、ビスフェノールＡを含まず、とりわけ、レトルト用途、ホットフィル用途、およびボイルインバッグ用途などの高性能食品包装用途に使用される積層構造における使用に好適である。開示の接着剤組成物は、高性能用途に使用される積層構造に特に好適である。
【発明を実施するための形態】
【０００９】
本明細書に開示の溶剤系接着剤組成物は、２つ以上の可撓性または剛性の基材を含む積層構造における使用に好適である。いくつかの実施形態では、基材は、低密度または中密度のプラスチック（例えば、ポリスチレン、ポリエチレン、ＡＢＳ、ポリウレタン、ポリエチレンテレフタレート、ポリブチレンテレフタレート、ポリプロピレン、ポリフェニレン、ポリカーボネート、ポリアクリレート、ポリ塩化ビニル、ポリスルホンまたはそれらの混合物から選択されるタイプのもの）、紙、木材および再構成木材製品、ポリマー被覆基材、ワックス被覆板紙、厚紙、パーティクルボード、織物、皮革、および金属（例えば、アルミニウム、鉄、およびその他の非鉄）、金属化プラスチック（例えば、金属化プラスチックフィルム）を含み得る。いくつかの実施形態では、開示の溶剤系接着剤組成物を使用して調製された積層構造は、複数の層／基材を含むことができ、各層／基材は本明細書に記載の材料のうちのいずれかなどである。
【００１０】
接着剤組成物は、レトルト処理（例えば、１２０℃以上の温度への３０分以上の曝露）、ホットフィル処理（例えば、６６℃以上の温度への３０分以上の曝露）、およびボイルインバッグ処理（例えば、１００℃以上の温度への３０分以上の曝露）（すなわち、高性能用途）に供される積層構造における使用に特に好適である。いくつかの実施形態では、溶剤系接着剤組成物は、深絞り缶および金属蓋または可撓性ヒートシール蓋を備えた容器などの金属食品包装用途に使用することができる。いくつかの実施形態では、溶剤系接着剤組成物は、食品パウチ、インスタント食品、缶のコーティングなどに使用することができる。
【００１１】
いくつかの実施形態では、溶剤系接着剤組成物は、（Ａ）ポリエステルウレタン樹脂および（Ｂ）リン酸エステル化合物を含む第１の部分と、（Ｃ）脂肪族イソシアネートを含む第２の部分とを含む。第２の部分の脂肪族イソシアネート硬化剤（Ｃ）は、第１の部分の成分を架橋し、それによりポリエステル−ウレタン−ポリウレタンポリマーネットワークを生成する。
【００１２】
開示の接着剤組成物の２つの部分は、（例えば、積層用の機械に塗布される場合）基材に接触する前に混合される。混合された接着剤はある基材に塗布され、それが乾燥してから、別の基材層が塗布される。その後、積層物を周囲温度または高温で硬化させることができる。
【００１３】
第１の部分：（Ａ）ポリエステルウレタン樹脂
いくつかの実施形態では、溶剤系接着剤組成物は、（Ａ）ポリエステルウレタン樹脂を含む第１の部分を含む。いくつかの実施形態では、ポリエステルウレタン樹脂は、ヒドロキシ末端ポリウレタン樹脂である。好適なヒドロキシ末端ポリウレタン樹脂は、イソシアネート（例えば、モノマーイソシアネートおよび／またはポリイソシアネート）とポリエステルポリオールとの反応により調製することができる。本明細書で使用される場合、「ポリイソシアネート」は、２つ以上のイソシアネート基を含有する任意の化合物である。例えば、ポリイソシアネートは、二量体、三量体などを含んでもよい。そのような反応では、ヒドロキシ末端ポリウレタン樹脂を生産するために、ポリエステルポリオールが過剰に存在する。言い換えれば、ヒドロキシル基のイソシアネート基に対する化学量論比は１より高くあるべきである。
【００１４】
本開示による使用に好適なイソシアネートには、芳香族イソシアネート、脂肪族イソシアネート、脂環式イソシアネート、およびそれらの２つ以上の組み合わせが含まれるが、これらに限定されない。「芳香族イソシアネート」は、芳香族ラジカルに結合したイソシアネートラジカルを含有し、かつ１つ以上の芳香環を含有する、イソシアネートである。「脂肪族イソシアネート」は、他の脂肪族基に結合できる脂肪族ラジカルに結合したイソシアネートラジカル、脂環式ラジカル、または芳香環（ラジカル）を含有する、イソシアネートである。「脂環式ポリイソシアネート」は、化学鎖が環構造を有する脂肪族イソシアネートのサブセットである。
【００１５】
好適な芳香族イソシアネートには、１，３−および１，４−フェニレンジイソシアネート、１，５−ナフチレンジイソシアネート、２，６−トルエンジイソシアネート（「２，６−ＴＤＩ」）、２，４−トルエンジイソシアネート（「２，４−ＴＤＩ」）、２，４’−ジフェニルメタンジイソシアネート（「２，４’−ＭＤＩ」）、４，４’−ジフェニルメタンジイソシアネート（「４，４′−ＭＤＩ」）、３，３’−ジメチル−４，４’−ビフェニルジイソシアネート（「ＴＯＤＩ」）、およびそれらの２つ以上の混合物が含まれるが、これらに限定されない。
【００１６】
好適な脂肪族イソシアネートは、直鎖状または分岐状のアルキレン残基中に３〜１６個の炭素原子または４〜１２個の炭素原子を有し、例えば、ヘキサメチレンジイソシアネート（「ＨＤＩ」）、１，４−ジイソシアナトブタン、１，３−キシリレンジイソシアネート（「１，３−ＸＤＩ」）、および１，４−キシリレンジイソシアネート（「１，４−ＸＤＩ」）である。好適な脂環式イソシアネートは、シクロアルキレン残基中に４〜１８個の炭素原子または６〜１５個の炭素原子を有する。脂環式ジイソシアネートは、イソホロンジイソシアネート（「ＩＰＤＩ」）、１，３／１，４−ジイソシアナトシクロヘキサン、１，３−／１，４−ビス（イソシアナトメチル）シクロヘキサン、およびジイソシアナトジシクロヘキシルメタン（「Ｈ１２ＭＤＩ」）などの、環式結合したＮＣＯ基および脂肪族結合したＮＣＯ基の両方を指す。
【００１７】
好適な脂肪族および脂環式イソシアネートには、シクロヘキサンジイソシアネート、メチルシクロヘキサンジイソシアネート、エチルシクロヘキサンジイソシアネート、プロピルシクロヘキサンジイソシアネート、メチルジエチルシクロヘキサンジイソシアネート、プロパンジイソシアネート、ブタンジイソシアネート、ペンタンジイソシアネート、ヘキサンジイソシアネート、ヘプタンジイソシアネート、オクタンジイソシアネート、ノナンジイソシアネート、４−イソシアナトメチル−１，８−オクタンジイソシアネート（「ＴＩＮ」）などのノナントリイソシアネート、ウンデカンジ−およびトリイソシアネートならびにドデカンジ−およびトリイソシアネート、イソホロンジイソシアネート（「ＩＰＤＩ」）、ヘキサメチレンジイソシアネート（「ＨＤＩ」）、ジイソシアナトジシクロヘキシルメタン（「Ｈ１２ＭＤＩ」）、２−メチルペンタンジイソシアネート（「ＭＰＤＩ」）、２，２，４−トリメチルヘキサメチレンジイソシアネート／２，４，４−トリメチルヘキサメチレンジイソシアネート（「ＴＭＤＩ」）、ノルボルナンジイソシアネート（「ＮＢＤＩ」）、キシリレンジイソシアネート（「ＸＤＩ」）、テトラメチルキシレンジイソシアネート、ならびにそれらのダイマー、トリマー、およびそれらの２つ以上の混合物が含まれるが、これらに限定されない。
【００１８】
本開示による使用に好適な追加のイソシアネートには、４−メチル−シクロヘキサン−１，３−ジイソシアネート、２−ブチル−２−エチルペンタメチレンジイソシアネート、３（４）−イソシアナトメチル−１−メチルシクロヘキシルイソシアネート、２−イソシアナトプロピルシクロヘキシルイソシアネート、２，４’−メチレンビス（シクロヘキシル）ジイソシアネート、１，４−ジイソシアネート−４−メチル−ペンタン、およびそれらの２つ以上の混合物が含まれるが、これらに限定されない。
【００１９】
本明細書で使用される場合、「ポリオール」は、分子あたり２つ以上のヒドロキシル基（すなわち、−ＯＨ）を有する化合物を指す。本明細書で使用される場合、「エステル」は、エステル結合を含む化合物を指す。本明細書で使用される場合、「ポリエステル」は、分子あたり２つ以上のエステル結合を含む化合物を指す。ポリエステルおよびポリオールの両方である化合物は「ポリエステルポリオール」である。脂肪族ポリエステルポリオールは、その分子中に芳香環を含有しないポリエステルポリオールである。芳香族ポリエステルポリオールは、その分子中に１つ以上の芳香環を含有するポリエステルポリオールである。
【００２０】
いくつかの実施形態では、ポリエステルウレタン樹脂は、ポリエステルウレタン樹脂（Ａ）およびリン酸エステル（Ｂ）の総重量の６５〜９９．５重量パーセントを占める。いくつかの実施形態では、ポリエステルウレタン樹脂は、ポリエステルウレタン樹脂（Ａ）およびリン酸エステル（Ｂ）の総重量の９５〜９９重量パーセントを占める。
【００２１】
本開示による使用に好適なポリエステルウレタン樹脂の市販の例には、Ｔｈｅ  Ｄｏｗ  Ｃｈｅｍｉｃａｌ  Ｃｏｍｐａｎｙから入手可能なＡＤＣＯＴＥ（商標）８１１Ａ  ＥＡが挙げられる。
【００２２】
第１の部分：（Ｂ）リン酸エステル化合物
いくつかの実施形態では、溶剤系接着剤組成物は、（Ｂ）リン酸エステル化合物を含む第１の部分を含む。理論に束縛されることなく、ポリエステルウレタン樹脂（Ａ）およびリン酸エステル化合物（Ｂ）は、ヒドロキシル基とイソシアネート官能基との間の反応によりイソシアネート硬化試薬（Ｃ）と反応し、均一なポリエステル−ウレタン−ポリウレタンネットワークを生成すると考えられる。加えて、リン酸エステル化合物のリン酸エステル官能基は、金属フィルム、金属酸化物被覆フィルム、またはポリマーフィルムの反応部位と反応／複合体化して、接着性を向上させる。
【００２３】
いくつかの実施形態では、リン酸エステル化合物は、ポリエステルウレタン樹脂（Ａ）およびリン酸エステル化合物（Ｂ）の総重量の０．５〜３５重量パーセントを占める。いくつかの実施形態では、リン酸エステルは、ポリエステルウレタン樹脂（Ａ）およびリン酸エステル化合物（Ｂ）の総重量の０．５〜５重量パーセントを占める。
【００２４】
いくつかの実施形態では、リン酸エステル化合物は構造（Ｉ）を有し、
【化２】
2020521852.tif 000003
、
式中、Ｒ１は任意の有機基である。構造（Ｉ）に示されているペンダント基に加えて、Ｒ１は、１つ以上の追加のペンダント−ＯＨ基を有する場合も有しない場合もあり、Ｒ１は、構造（Ｉ）の１つ以上の追加のペンダント基を有する場合も有しない場合もある。−ＯＨ基および構造（Ｉ）の基（複数可）のうちのいずれか２つ以上は、Ｒ１の同じ原子に結合する場合もしない場合もある。好ましくは、各−ＯＨ基および構造（Ｉ）の各基は、Ｒ１の別個の原子に結合する。
【００２５】
Ｒ１を特徴付ける簡便な方法は、構造（ＩＩ）を有する化合物を説明することであり、
【化３】
2020521852.tif 000004
、
式中、Ｒ１は構造（Ｉ）と同じである。構造（ＩＩ）を有する化合物は、本明細書では「前駆体ポリオール」として知られる。
【００２６】
いくつかの実施形態では、好適な前駆体ポリオールは、９０以上、または２００以上、または４００以上の数平均分子量を有する。いくつかの実施形態では、好適な前駆体ポリオールは、４，０００以下、または２，０００以下、または１，２００以下、または９００以下、または５００以下の数平均分子量を有する。いくつかの実施形態では、好適な前駆体ポリオールは、２００〜４，０００、または４００〜２，０００、または４００〜１，２００、または４００〜９００の数平均分子量を有する。
【００２７】
いくつかの実施形態では、好適な前駆体ポリオールは、アルキル高級ポリオール、単糖、二糖、および構造（ＩＩＩ）を有する化合物であり、
【化４】
2020521852.tif 000005
、
式中、Ｒ２、Ｒ３、Ｒ４、およびＲ５の各々は、互いに独立して、任意の有機基であり、ｎ１、ｎ２、およびｎ３の各々は、互いに独立して、０〜１０の整数である。構造（ＩＩＩ）に示されているペンダント基に加えて、Ｒ２は、１つ以上の追加のペンダント基を有する場合も有しない場合もある。さらに、ペンダント基のうちの２つ以上は、Ｒ２の同じ原子に結合する場合もしない場合もある。いくつかの実施形態では、構造（ＩＩＩ）を有する化合物の混合物が存在し、構造（ＩＩＩ）の化合物は、ｎ１、ｎ２、およびｎ３のうちの１つ以上の値が互いに異なる。そのような混合物は、パラメータｎ１、ｎ２、またはｎ３の非整数値を述べることにより本明細書で説明され、非整数値は、そのパラメータの数平均を表す。そのような混合物の分子量を評価することが所望される場合には、数平均分子量が使用される。
【００２８】
構造（ＩＩＩ）を有する前駆体ポリオールのうち、好ましくは、各ペンダント基は、Ｒ２の別個の原子に結合する。
【００２９】
構造（ＩＩＩ）を有する前駆体ポリオールのうち、好ましくは、Ｒ３、Ｒ４、およびＲ５のうちの１つ以上は、１〜４個の炭素原子、または２〜３個の炭素原子、または３個の炭素原子を有する炭化水素基である。構造（ＩＩＩ）を有する前駆体ポリオールのうち、好ましくは、Ｒ３、Ｒ４、およびＲ５のうちの１つ以上は、直鎖または環式または分岐状またはそれらの組み合わせであってもよいアルキル基であり、より好ましくは、Ｒ３、Ｒ４、およびＲ５のうちの１つ以上は、直鎖または分岐状アルキル基であり、より好ましくは、Ｒ３、Ｒ４、およびＲ５のうちの１つ以上は、分岐状アルキル基である。好ましくは、Ｒ３、Ｒ４、およびＲ５は、互いに同一である。
【００３０】
構造（ＩＩＩ）を有する前駆体ポリオールのうち、好ましくは、ｎ１、ｎ２、およびｎ３のうちの１つ以上は、０〜８である。構造（ＩＩＩ）を有する前駆体ポリオールのうち、好ましくは、ｎ１、ｎ２、およびｎ３のうちの１つ以上は、１以上である。構造（ＩＩＩ）を有する前駆体ポリオールのうち、好ましくは、ｎ１、ｎ２、およびｎ３のうちの１つ以上は、６以下である。構造（ＩＩＩ）を有する前駆体ポリオールのうち、好ましくは、ｎ１、ｎ２、およびｎ３は、互いに同じである。
【００３１】
構造（ＩＩＩ）を有する前駆体ポリオールの好ましい群は、Ｒ２、Ｒ３、Ｒ４、およびＲ５の各々がアルキル基である化合物であり、そのような前駆体ポリオールは、本明細書ではアルコキシル化アルキルトリオールとして知られる。トリオールにおいて、ｎ１、ｎ２、およびｎ３のうちの少なくとも１つが１以上であり、Ｒ２が構造（ＩＶ）を有する場合、
【化５】
2020521852.tif 000006
、
トリオールは、本明細書ではアルコキシル化グリセロールとして知られる。アルコキシル化トリオールにおいて、Ｒ３、Ｒ４、およびＲ５の各々が、正確に３個の炭素原子を有する分岐状アルキル基である場合、アルコキシル化トリオールは、本明細書ではプロポキシル化トリオールとして知られる。Ｒ２が構造（ＩＶ）を有するプロポキシル化トリオールは、本明細書ではプロポキシル化グリセロールとして知られる。
【００３２】
アルキル高級ポリオールである前駆体ポリオールのうち、１０個以下の炭素原子を有するものが好ましく、６個以下の炭素原子を有するものがより好ましく、３個以下の炭素原子を有するものがより好ましく、グリセロールがより好ましい。
【００３３】
より好ましい前駆体ポリオールは、アルキル高級ポリオールおよび構造（ＩＩＩ）を有する化合物である。ｎ１＝ｎ２＝ｎ３＝０であり、かつＲ２がアルキル基またはヒドロキシル基を有するアルキル基のいずれかである場合には、構造ＩＶを有する化合物はアルキル高級ポリオールであることに留意されたい。
【００３４】
前駆体ポリオールの好ましい群は、アルキルトリオールおよびアルコキシル化アルキルトリオールである。これらのうち、グリセロールおよびアルコキシル化グリセロールがより好ましく、アルコキシル化グリセロールがより好ましい。アルコキシル化グリセロールのうち、プロポキシル化グリセロールが好ましい。
【００３５】
好適なリン酸エステル化合物の別のクラスは、ウレタン結合を含むものである。ウレタン結合を含むリン酸エステル化合物は、１つ以上の好適なリン酸官能性ポリオールを、好ましくは１つ以上のジイソシアネートを含む１つ以上のポリイソシアネートと反応させることによって作製される。好ましくは、ポリイソシアネートの量は、反応生成物の一部または全てがリン酸官能性ポリオールであるように十分に低く保たれる。あるいは、ポリオールを最初にポリイソシアネートと反応させて−ＯＨ末端プレポリマーを作製し、次にこれをポリリン酸と反応させてもよい。ウレタン結合を有するリン酸エステル化合物は、１，０００〜６，０００の範囲、好ましくは１，２００〜４，０００の範囲、より好ましくは１，４００〜３，０００の範囲の数平均分子量を有することになる。
【００３６】
いくつかの実施形態では、リン酸エステル化合物は、前駆体ポリオールおよびリン酸型の酸を含む反応物の反応生成物であり、リン酸エステル化合物は構造（Ｉ）を有する。
【００３７】
好ましくは、リン酸型の酸および前駆体ポリオールの量は、Ｍｐ：Ｍｘの比を次のように決定するために選択される。
Ｍｈｙ＝前駆体ポリオールの分子あたりのヒドロキシル基の数
Ｎｘ＝Ｍｈｙ−２
Ｍｘ＝（前駆体ポリオールのモル）×（Ｎｘ）
Ｍｐ＝リン酸型の酸に含まれるリン原子のモル数
【００３８】
いくつかの実施形態では、Ｍｐ：Ｍｘの比は、０．１：１以上、または０．２：１以上、または０．５：１以上、または０．７５：１以上である。いくつかの実施形態では、Ｍｐ：Ｍｘの比は、１．１：１以下である。
【００３９】
いくつかの実施形態では、リン酸型の酸の前駆体ポリオールに対する重量比は、０．００５：１以上、または０．０１：１以上、または０．０２：１以上である。いくつかの実施形態では、リン酸型の酸の前駆体ポリオールに対する重量比は、０．３：１以下、または０．２：１以下、または０．１２：１以下である。
【００４０】
いくつかの実施形態では、リン酸型の酸はポリリン酸を含有する。いくつかの実施形態では、リン酸型の酸中のポリリン酸の量は、リン酸型の酸の重量に基づいて、７５重量％以上、または８０重量％以上、または９０重量％以上である。ポリリン酸は、様々なグレードで利用可能であり、各グレードは、パーセンテージで特徴付けられる。グレードを決定するためには、純粋なモノマーオルトリン酸は、五酸化リンの含有量が７２．４％であるとすることをまず認識する。いずれのグレードのポリリン酸も分析することができ、１モルのポリリン酸（式量は「Ｆｐｐａ」と表示）には、「Ｎｐｐｏ」と表示された五酸化リンのモル数が含まれるとして、五酸化リンのパーセンテージ（「ＰＣｐｐｏ」）は、ＰＣｐｐｏ＝（Ｎｐｐｏ×１４２）／Ｆｐｐａによって求められ、これはパーセンテージで表される。そうすると、そのポリリン酸のグレードは、パーセンテージで表された割合である：グレード＝ＰＣｐｐｏ／７２．４。
【００４１】
いくつかの実施形態では、１００％以上または１１０％以上のグレードを有するポリリン酸が使用される。いくつかの実施形態では、１５０％以下または１２５％以下のグレードを有するポリリン酸が使用される。
【００４２】
いくつかの実施形態では、開示の溶剤系接着剤組成物は、１つ以上のリン酸官能性ポリオールに加えて、１つ以上のリン不含ポリオールを含有する。
【００４３】
好適なリン酸エステルおよびそれらの調製に関するさらなる情報は、参照により全体が本明細書に組み込まれるＰＣＴ公開第ＷＯ／２０１５／１６８６７０号に見ることができる。
【００４４】
第２の部分：（Ｃ）脂肪族イソシアネート硬化剤
いくつかの実施形態では、溶剤系接着剤組成物は、脂肪族イソシアネート硬化剤（Ｃ）を含む第２の部分を含む。いくつかの実施形態では、ポリエステルウレタン樹脂（Ａ）およびリン酸エステル化合物（Ｂ）を組み合わせて、樹脂混合物を形成する。樹脂混合物を溶剤中で希釈して、希釈樹脂混合物の総重量に基づいて２５〜５５重量パーセント、または３０〜４５重量パーセント、または３５〜４０重量パーセントの塗布固形分を有する、希釈樹脂混合物を形成する。その後、脂肪族イソシアネート硬化剤（Ｃ）を１００：１〜１００：１２の混合比（希釈前の樹脂混合物の重量部：脂肪族イソシアネート硬化剤の重量部）で用いて、希釈樹脂混合物を硬化させることができる。
【００４５】
用いられる脂肪族イソシアネートは、いずれの好適な脂肪族イソシアネートであってもよい。好適な脂肪族イソシアネートには、プロパンジイソシアネート、ブタンジイソシアネート、ペンタンジイソシアネート、ヘキサンジイソシアネート、ヘプタンジイソシアネート、オクタンジイソシアネート、ノナンジイソシアネート、４−イソシアナトメチル−１，８−オクタンジイソシアネート（「ＴＩＮ」）などのノナントリイソシアネート、ウンデカンジ−およびトリイソシアネート、ドデカンジ−およびトリイソシアネート、イソホロンジイソシアネート（「ＩＰＤＩ」）、ヘキサメチレンジイソシアネート（「ＨＤＩ」）、ジイソシアナトジシクロヘキシルメタン（「Ｈ１２ＭＤＩ」）、２−メチルペンタンジイソシアネート（「ＭＰＤＩ」）、２，２，４−トリメチルヘキサメチレンジイソシアネート／２，４，４−トリメチルヘキサメチレンジイソシアネート（「ＴＭＤＩ」）、ノルボルナンジイソシアネート（「ＮＢＤＩ」）、キシリレンジイソシアネート（「ＸＤＩ」）、テトラメチルキシレンジイソシアネート、ならびにそれらのダイマー、トリマー、およびそれらの２つ以上の混合物が挙げられるが、これらに限定されない。
【００４６】
上記から推測されるように、本開示は、好ましくは接着剤組成物を形成するために基材への適用前または適用中に、好適なミキサー（例えば、電気的、空気圧的、または他の方法で動力付与される機械的ミキサー）を使用して混合される２部分の使用を企図する。混合は、適用プロセスの前に、適用プロセス中に、または適用プロセスの結果としてなど、プロセス中のいずれの好適な時間に行ってもよい。本ステップの全ては、周囲の室温条件下で実行してもよい。必要に応じて、加熱または冷却を用いてもよい。
【００４７】
溶剤系接着剤組成物を調製するための方法が本明細書で開示される。いくつかの実施形態では、ポリエステルウレタン樹脂を提供し、リン酸エステル化合物を提供し、ポリエステルウレタン樹脂とリン酸エステル化合物とを混合して樹脂混合物を形成し、樹脂混合物を溶剤中で希釈して、希釈樹脂混合物の総重量に基づいて、２５〜５５重量パーセント、または３０〜４５重量パーセント、または３５〜４０重量パーセントの塗布固形分を有する、希釈樹脂混合物を形成し、脂肪族イソシアネート硬化剤を１００：１〜１００：１２または１００：４〜１００：１０の混合比（希釈前の樹脂混合物の重量部：脂肪族イソシアネート硬化剤の重量部）で用いて希釈樹脂混合物を硬化するさせることと。
【００４８】
開示の接着剤組成物は、基材を一緒に結合するために有用である。基材は、類似の材料であっても異なる材料であってもよい。複数の基材層の湿式および乾式接着積層が可能である。開示の接着剤組成物は、グラビア印刷、フレキソ印刷、従来のまたはエアレススプレー、ロールコーティング、ブラシコーティング、巻線ロッドコーティング、ナイフコーティング、またはコーティングプロセス（例えば、カーテン、フラッド、ベル、ディスク、およびディップコーティングプロセス）などの従来の適用技術を用いて所望の基材に適用され得る。接着剤組成物を用いたコーティングは、縁に沿って、または断続的な位置でなど、表面全体または表面の一部のみに行われてもよい。一旦基材に適用されると、組成物は、熱流および空気流の適用、または実質的に全ての溶剤を除去するための何らかの他の好適な手段などによって、乾燥される。
【００４９】
開示の接着剤組成物は、高密度、低密度、または中密度のプラスチック（例えば、ポリスチレン、ポリエチレン、ＡＢＳ、ポリウレタン、ポリエチレンテレフタレート、ポリブチレンテレフタレート、ポリプロピレン、ポリフェニレン、ポリカーボネート、ポリアクリレート、ポリ塩化ビニル、ポリスルホンまたはそれらの混合物から選択されるタイプの）、紙、木材および再構成木材製品、ポリマー被覆基材、ワックス被覆板紙、厚紙、パーティクルボード、織物、皮革、および金属（例えば、アルミニウム、鉄、およびその他の非鉄）、金属化プラスチック（例えば、金属化プラスチックフィルム）などの多種多様な１つまたは複数の好適な基材上で使用することができる。接着剤組成物は、包装および密封用途のために特に魅力的である。例えば、プラスチックフィルム、金属フィルム、または金属化プラスチックフィルムを、本開示の接着剤組成物を用いて（例えば、その縁に沿って、または断続的な位置でなど、その表面の全体または少なくとも一部に）積層することができる。いくつかの実施形態では、食品をボイルインバッグ調理用に包装してもよく、または得られた積層物を、何らかの他の物品を密封または包装するために使用してもよい。積層構造にヘビーゲージの箔を用いる場合、得られた積層物を冷間引抜して、食品を充填することができるカップまたは包装を得て、次に同様の積層構造でカバーし密封して、密閉容器を形成することができる。
【００５０】
接着剤系の冷間延伸性および最適な性能のためには、最終積層構造が均衡のとれた機械的特性を有することが重要である。均衡のとれた機械的特性により、温度変動のある積層物の製造および使用条件の下で、積層物全体にわたって負荷および応力を分散させることが可能となる。リン酸エステルを含む接着剤は、積層物が向上した機械的特性を有し、積層構造内の負荷および歪みの均衡を取り、転移させることを可能にする。リン酸エステル添加剤ありおよびなしの硬化した純ポリエステル−ウレタン−ポリウレタンの貯蔵弾性率は、０℃で約５０〜１，５００ＭＰａ、２５℃で０．７〜６．０ＭＰａ、６０℃で０．１０〜１．５０の範囲となる。重要な性能の差異は、配向の関数としての、積層構造で観察される伸び率の方向にある。機械方向および横方向の伸び率は、８．０〜１０．５％の範囲で両方向により均衡がとれ、機械方向および横方向における差は、リン酸エステルが基材の表面と相互作用し、積層構造にわたる力の分散の差異の均衡を取るのを助ける能力に起因して、０．０〜０．３０％ほどの絶対値となる。
【実施例】
【００５１】
これより、例示的な実施例（「ＩＥ」）および比較例（「ＣＥ」）を考察することによって、本開示をさらに詳細に説明する。しかしながら、本開示の範囲は、当然ながら、これらのＩＥに限定されない。
【００５２】
原材料
実施例は、以下を含む原材料を使用して調製する：ＡＤＣＯＴＥ（商標）８１１Ａ  ＥＡの商品名でＴｈｅ  Ｄｏｗ  Ｃｈｅｍｉｃａｌ  Ｃｏｍｐａｎｙから市販されているポリエステルポリウレタン樹脂、ＭＯＲ−ＦＲＥＥ（商標）２００ＣおよびＡＤＣＯＴＥ（商標）８１１Ｂの商品名でＴｈｅ  Ｄｏｗ  Ｃｈｅｍｉｃａｌ  Ｃｏｍｐａｎｙから市販されている脂肪族イソシアネート硬化剤、ＶＯＲＮＡＯＬ（商標）ＣＰ  ４５０の商品名でＴｈｅ  Ｄｏｗ  Ｃｈｅｍｉｃａｌ  Ｃｏｍｐａｎｙから市販されているポリエーテルポリオール、ＩＳＯＮＡＴＥ（商標）１２５Ｍの商品名でＴｈｅ  Ｄｏｗ  Ｃｈｅｍｉｃａｌ  Ｃｏｍｐａｎｙから市販されているイソシアネート、Ｓｉｇｍａ−Ａｌｄｒｉｃｈから市販されている１１５％ポリリン酸、ならびにＳｉｇｍａ−Ａｌｄｒｉｃｈから市販されている酢酸エチルおよびメチルエチルケトン。
【００５３】
酸価（ＡＶ）は、ＡＳＴＭ  Ｄ３６５５−０６（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ，Ｗｅｓｔ  Ｃｏｎｓｈｏｈｏｃｋｅｎ，ＰＡ，ＵＳＡ）の方法によって測定する。
【００５４】
ヒドロキシ価（ＯＨＮ）は、ＡＳＴＭ  Ｄ  ４２７４−８８（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ，Ｗｅｓｔ  Ｃｏｎｓｈｏｈｏｃｋｅｎ，ＰＡ，ＵＳＡ）の方法によって測定する。
【００５５】
サイズ排除クロマトグラフィー（ＳＥＣ）は、２つのＰＬｇｅｌ  Ｍｉｘ−ＢおよびＰＬｇｅｌ  Ｍｉｘｅｄ−Ｄカラム、ならびにＶｉｓｃｏｔｅｋのトリプル検出器を使用した。ポリスチレン標準を使用して、重量平均分子量および数平均分子量を決定する普遍的検量線を確立した。分析前に、試料をＴＨＦで希釈して、ポリマー濃度を約２．５ｍｇ／ｍｌにした。
【００５６】
溶液の粘度は、方法ＡＳＴＭ  Ｄ２１９６−１０（ＡＳＴＭ，Ｗｅｓｔ  Ｃｏｎｓｈｏｈｏｃｋｅｎ，ＰＡ，ＵＳＡ）に従ってＢｒｏｏｋｆｉｅｌｄ粘度計を用いて測定する。
【００５７】
実施例は、以下を含むフィルムを使用して調製する：Ｐｒｅｌａｍ、Ｔｈｅ  Ｄｏｗ  Ｃｈｅｍｉｃａｌ  Ｃｏｍｐａｎｙから市販されているＡＤＣＯＴＥ（商標）／Ｃｏｒｅａｃｔａｎｔ  Ｆを３．２６ｇ／ｍ２（２．００ｌｂ／連）で用いて０．０００３５ミルのアルミ箔に積層された１２μｍ（４８ゲージ）のポリエステル（「ＰＥＴ」）フィルム、１．５ゲージのアルミ箔、および厚さ１ミルまたは２ミルのキャストポリプロピレン（「ＣＰＰ」）フィルム。
【００５８】
リン酸エステル接着促進剤の調製
１Ｌの複数口丸底フラスコをオーブンで乾燥させ、乾燥Ｎ２を３０分間フラッシュした後、１５０グラムのＶＯＲＡＮＯＬ（商標）ＣＰ  ４５０ポリエーテルポリオールを充填し、７０ｍＬ／分のＮ２掃引下に置いた。シリンジに４グラムの１１５％ポリリン酸（ＰＰＡ）を充填した。ＰＰＡを、強く攪拌しながらポリエーテルポリオールに滴下した。最小限の温度上昇が観察された。反応器の内容物を１００℃に１時間加熱した後、４５℃に冷却した。４０グラムの酢酸エチルを加えた後、５０グラムのＩＳＯＮＡＴＥ（商標）１２５Ｍジイソシアネートをゆっくりと加えた。反応釜を７５℃未満に保つために氷バッチを適用することにより、大幅な発熱を制御し、黄色から琥珀色の発色を観察した。次いで、反応器を６５℃で１時間維持し、その時点で内容物を冷却して包装した。生成物の特性は次のとおりである：固形分７６．０％、１１２ｍｇ  ＫＯＨ／ｇのＯＨＮ、１９．０ｍｇ  ＫＯＨ／ｇのＡＶ、１６６５ｍＰａ・ｓの２５℃での粘度、Ｍｎ  １７００、Ｍｗ  ４１００のＳＥＣ分析、２．４、４．４％≦５００ダルトン、および１６．０％≦１０００ダルトンの多分散性。
【００５９】
適切な原材料を含む、比較例（「ＣＥ」）および例示的な実施例（「ＩＥ」）のための詳細な接着剤配合を、表１に要約する。
【表１】
2020521852.tif 000007
【００６０】
純接着剤キャスティングの調製およびＤＭＡ／ＤＳＣ特性評価
様々なポリエステルウレタンおよびポリエステルウレタン／リン酸エステル化合物のブレンド系を、様々な混合比で脂肪族イソシアネート硬化剤を用いて硬化させる。約１５グラムのポリエステルウレタンおよびポリエステルウレタン／リン酸エステル化合物のブレンド溶液を取り、それを、ボトル内で様々な混合比で脂肪族イソシアネートと混合することによって、接着剤キャスティングを調製する。接着剤溶液を約１５〜３０分間混合した後、ポリメチルペンテンのペトリ皿に注ぎ入れる。溶剤を平らな表面上、ドラフト内で一晩蒸発させた後、キャスティングを対流式オーブンに入れ、４５℃で７日間硬化させる。
【００６１】
キャスティングは、Ｍｕｌｔｉ−Ｆｒｅｑｕｅｎｃｙ−Ｓｔｒａｉｎ  Ｍｏｄｅを使用してＤＭＡ（ＴＡ  Ｉｎｓｔｒｕｍｅｎｔｓ  Ｑ８００）によって分析する。−１００℃〜１５０℃で１Ｈｚの単一周波数の適用、３℃／分の加熱速度、０．０１％のひずみおよび０．０１Ｎの予荷重の適用を使用する。
【００６２】
ガラス転移温度（Ｔｇ）は、オートサンプラーを備えたＴＡ  Ｉｎｓｔｒｕｍｅｎｔｓ  Ｑ１００  ＤＳＣ、およびＴＡ  Ａｄｖａｎｔａｇｅ  ｆｏｒ  Ｑシリーズソフトウェアを使用したデスクトップコンピューターと連動したＲＣＳを使用して決定する。約１０ミリグラムの試料を、アルミニウム密閉蓋付きのＴ−ゼロパンに置く。試料は、次の条件を使用して実行する。
初期加熱：８０℃で５分間。
初期加熱：−８５℃×１０℃／分→２００℃。
冷却サイクル：２００℃×１０℃／分→−８５℃。
２回目の加熱：−８５℃×１０℃／分→２４０℃；室温に戻す。
ＤＳＣによるＴｇを２回目の加熱サイクルについて報告する。
【００６３】
分析した試料の重要な特性を表２に要約する。リン酸エステル接着促進剤をシステムに導入すると、機械的特性がよく維持された均一なポリマーネットワークが形成された。リン酸エステル添加剤ありおよびなしの硬化した純ポリエステル−ウレタン−ポリウレタンの貯蔵弾性率は、０℃で約５０〜１，５００ＭＰａ、２５℃で０．７〜６．０ＭＰａ、６０℃で０．１０〜１．５０の範囲となる。
【表２】
2020521852.tif 000008
【００６４】
接着剤積層試験
様々なポリエステルウレタンおよびポリエステルウレタン／リン酸エステル化合物のブレンド系を、様々な混合比で脂肪族イソシアネート硬化剤を用いて硬化させる。接着剤配合物の組成を表１に要約する。接着剤溶液を約１５〜３０分間混合した後、マイヤーロッドでＰｒｅｌａｍにコーティングして、コーティング重量が約４．４８〜４．８８ｇ／ｍ２（２．７５〜３．００ｌｂ／連）になるようにし、続いて、８２℃のニップ温度を使用して２ミルのＣＰＰフィルムに積層する。積層物を、４５℃の対流式オーブンで最長１４日間硬化させる。
【００６５】
接着結合強度を、１０．０ｃｍ／分の速度の、５０ニュートンのロードセルを備えたＴｈｗｉｎｇ−Ａｌｂｅｒｔ  Ｔｅｎｓｉｌｅ  Ｔｅｓｔｅｒ（モデルＱＣ−３Ａ）上で１５ｍｍ幅の積層ストリップに対して決定する。試験結果の説明には、次の略記を使用する：「ＡＳ」は接着剤の割れ、「ＦＴ」はフィルムの裂け、「ＦＳ」はフィルムの伸展、「ＡＴ」は接着剤の移り、「ＡＦ」は接着不良である。
【００６６】
積層物の延伸性は、Ｉｎｓｔｒｏｎ  Ｔｅｎｓｉｌｅ  Ｔｅｓｔｅｒを利用して、積層ストリップ２５．４ｍｍ×１７５ｍｍの積層ストリップに対する機械方向および横方向の積層の伸び率（箔／ＣＰＰ）を検査することによって決定する。Ｉｎｓｔｒｏｎ  Ｔｅｎｓｉｌｅ  Ｔｅｓｔｅｒの試験条件は次のとおりである。治具ギャップ７．６２ｃｍ、ロードセル０〜５０ニュートン、伸長率（ヘッド速度）５．０８ｃｍ／分、破断時の伸び（％）を記録した。
【００６７】
典型的な結合強度データおよび伸び率データを表３に要約する。
【００６８】
重要な性能の差異は、配向の関数としての、積層構造で観察される伸び率の方向にある。機械方向および横方向の伸び率は、８．０〜１０．５％の範囲で両方向により均衡がとれ、機械方向および横方向における差は、リン酸エステルが基材の表面と相互作用し、積層構造にわたる力の分散の差異の均衡を取るのを助ける能力に起因して、０．０〜０．３０％ほどの絶対値となる。
【表３】
2020521852.tif 000009
【００６９】
上述の実施形態および実施例に記載されたものに加えて、特定の組み合わせの多くの実施形態が本開示の範囲内であり、そのいくつかを以下に記載する。
実施形態１．溶剤系接着剤組成物であって、
（Ａ）ポリエステルウレタン樹脂と、
（Ｂ）リン酸エステル化合物と、
（Ｃ）脂肪族イソシアネート硬化剤と、を含む、組成物。
実施形態２．ポリエステルウレタン樹脂が、ポリエステルポリオールとイソシアネートとの反応生成物である、実施形態１または後続実施形態のいずれか１つに記載の溶剤系接着剤組成物。
実施形態３．ポリエステルウレタン樹脂が、ポリエステルウレタン樹脂（Ａ）およびリン酸エステル（Ｂ）の総重量の６５〜９９．５重量パーセントを占める、実施形態１もしくは２または後続実施形態のいずれか１つに記載の溶剤系接着剤組成物。
実施形態４．ポリエステルウレタン樹脂が、ポリエステルウレタン樹脂（Ａ）およびリン酸エステル（Ｂ）の総重量の９５〜９９重量パーセントを占める、実施形態１〜３または後続実施形態のいずれか１つに記載の溶剤系接着剤組成物。
実施形態５．リン酸エステル化合物が、ポリエステルウレタン樹脂（Ａ）およびリン酸エステル（Ｂ）の総重量の０．５〜３５重量パーセントを占める、実施形態１〜４または後続実施形態のいずれか１つに記載の溶剤系接着剤組成物。
実施形態６．リン酸エステル化合物が、ポリエステルウレタン樹脂（Ａ）およびリン酸エステル（Ｂ）の総重量の１〜５重量パーセントを占める、実施形態１〜５または後続実施形態のいずれか１つに記載の溶剤系接着剤組成物。
実施形態７．リン酸エステル化合物が構造（Ｉ）を有し、
【化６】
2020521852.tif 000010
式中、Ｒ１が任意の有機基である、実施形態１〜６または後続実施形態のいずれか１つに記載の溶剤系接着剤組成物。
実施形態８．Ｒ１が構造（ＩＩ）を有し、
【化７】
2020521852.tif 000011
式中、Ｒ１が構造（Ｉ）と同じである、実施形態１〜７または後続実施形態のいずれか１つに記載の溶剤系接着剤組成物。
実施形態９．リン酸エステル化合物がウレタン結合を含む、実施形態１〜８または後続実施形態のいずれか１つに記載の溶剤系接着剤組成物。
実施形態１０．溶剤をさらに含む、実施形態１〜９または後続実施形態のいずれか１つに記載の溶剤系接着剤組成物。
実施形態１１．溶剤が、酢酸エチル、メチルエチルケトン、酢酸メチル、およびそれらの組み合わせからなる群から選択される、実施形態１〜１０または後続実施形態のいずれか１つに記載の溶剤系接着剤組成物。
実施形態１２．溶剤系接着剤組成物を調製するための方法であって、
ポリエステルウレタン樹脂を提供することと、
リン酸エステル化合物を提供することと、
ポリエステルウレタン樹脂とリン酸エステル化合物とを混合して、樹脂混合物を形成することと、
樹脂混合物を溶剤中で希釈して、希釈樹脂混合物の総重量に基づいて２５〜５５重量パーセントの塗布固形分を有する、希釈樹脂混合物を形成することと、
脂肪族イソシアネート硬化剤を１００：１〜１００：１２の混合比（希釈前の樹脂混合物の重量部：脂肪族イソシアネート硬化剤の重量部）で用いて希釈樹脂混合物を硬化させることと、を含む、方法。
実施形態１３．希釈樹脂混合物が、希釈樹脂混合物の総重量に基づいて３５〜４０重量パーセントの塗布固形分を有する、実施形態１〜１２または後続実施形態のいずれか１つに記載の溶剤系接着剤組成物を調製するための方法。
実施形態１４．混合比（希釈前の樹脂混合物の重量部：脂肪族イソシアネートの重量部）が１００：４〜１００：１０である、実施形態１〜１３または後続実施形態のいずれか１つに記載の溶剤系接着剤組成物を調製するための方法。
実施形態１５．実施形態１〜１４または後続実施形態のいずれか１つに記載の接着剤組成物を含む、積層構造。
実施形態１６．金属基材をさらに含む、実施形態１〜１５または後続実施形態のいずれか１つに記載の積層構造。
実施形態１７．ポリオレフィン基材をさらに含む、実施形態１〜１６または後続実施形態のいずれか１つに記載の積層構造。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
溶剤系接着剤組成物であって、
（Ａ）ポリエステルウレタン樹脂と、
（Ｂ）リン酸エステル化合物と、
（Ｃ）脂肪族イソシアネート硬化剤と、を含む、組成物。
【請求項２】
前記ポリエステルウレタン樹脂が、ポリエステルポリオールとイソシアネートとの反応生成物である、請求項１に記載の溶剤系接着剤組成物。
【請求項３】
前記ポリエステルウレタン樹脂が、前記ポリエステルウレタン樹脂（Ａ）および前記リン酸エステル（Ｂ）の総重量の６５〜９９．５重量パーセントを占める、請求項１に記載の溶剤系接着剤組成物。
【請求項４】
前記リン酸エステル化合物が、前記ポリエステルウレタン樹脂（Ａ）および前記リン酸エステル（Ｂ）の総重量の０．５〜３５重量パーセントを占める、請求項１に記載の溶剤系接着剤組成物。
【請求項５】
前記リン酸エステル化合物が構造（Ｉ）を有し、
【化１】
2020521852.tif 000014
、
式中、Ｒ１が任意の有機基である、請求項１に記載の溶剤系接着剤組成物。
【請求項６】
Ｒ１が構造（ＩＩ）を有し、
【化２】
2020521852.tif 000015
、
式中、Ｒ１が構造（Ｉ）と同じである、請求項５に記載の溶剤系接着剤組成物。
【請求項７】
溶剤をさらに含む、請求項１に記載の溶剤系接着剤組成物。
【請求項８】
溶剤系接着剤組成物を調製するための方法であって、
ポリエステルウレタン樹脂を提供することと、
リン酸エステル化合物を提供することと、
前記ポリエステルウレタン樹脂と前記リン酸エステル化合物とを混合して、樹脂混合物を形成することと、
前記樹脂混合物を溶剤中で希釈して、希釈樹脂混合物であって、前記希釈樹脂混合物の総重量に基づいて２５〜５５重量パーセントの塗布固形分を有する、希釈樹脂混合物を形成することと、
脂肪族イソシアネート硬化剤を１００：１〜１００：１２の混合比（希釈前の樹脂混合物の重量部：脂肪族イソシアネート硬化剤の重量部）で用いて前記希釈樹脂混合物を硬化させることと、を含む、方法。
【請求項９】
前記希釈樹脂混合物が、前記希釈樹脂混合物の総重量に基づいて３５〜４０重量パーセントの塗布固形分を有する、請求項８に記載の溶剤系接着剤組成物を調製するための方法。
【請求項１０】
請求項１に記載の接着剤組成物を含む、積層構造。
【国際調査報告】
2020521852.tif 000016
2020521852.tif 000017